【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
炭化水素原料から分子量がより低い成分を生じさせる流動式接触分解中に再生ゾーンから排出されるＮＯx排気を減少させる方法であって、
ａ．  流動式接触分解（ＦＣＣ）条件下で稼働している流動式接触分解装置（ＦＣＣＵ）の再生ゾーンからＮＯx排気が排出されるＦＣＣ工程中に炭化水素原料を（ｉ）フェリエライトゼオライトを少なくとも１０重量パーセントおよび（ｉｉ）アルミナ、シリカ、シリカアルミナ、燐酸アルミナおよびこれらの混合物から成る群から選択した無機結合剤を約５から約５０重量パーセント含んで成る平均粒径が４５μｍ超の粒状のＮＯx減少用組成物および分解用触媒の循環しているインベントリーに接触させ、そして
ｂ．  前記ＦＣＣＵの再生ゾーンから排出されるＮＯx排気の量を前記粒状のＮＯx減少用組成物が存在しない時に排出されるＮＯx排気の量に比べて少なくとも１０％少なくする、
ことを含んで成る方法。
【請求項２】
前記ＦＣＣ分解用触媒がＹ型ゼオライトを含んで成る請求項１記載の方法。
【請求項３】
段階（ｂ）を炭化水素原料変換率も分解を受けた炭化水素の収率も前記分解用触媒を単独で用いた時に得られる炭化水素原料変換率または分解を受けた炭化水素の収率に比べて実質的に変わることなく達成する請求項１記載の方法。
【請求項４】
前記ＮＯx減少用組成物に存在させるフェリエライトゼオライトの量を前記組成物の約１０から約８５重量パーセントの範囲にする請求項１記載の方法。
【請求項５】
前記フェリエライトゼオライトが更に少なくとも１種の安定化用金属も含んで成る請求項１記載の方法。
【請求項６】
前記安定化用金属が周期律表のＩＩＡ、ＩＩＩＢ、ＩＶＢ、ＶＢ、ＶＩＢ、ＶＩＩＢ、ＶＩＩＩ、ＩＩＢ、ＩＩＩＡ、ＩＶＡ、ＶＡ族、ランタニド系列、Ａｇおよびこれらの混合物から成る群から選択した金属である請求項１１記載の方法。
【請求項７】
前記安定化用金属を前記フェリエライトゼオライトの孔の中に取り込ませておく請求項５記載の方法。
【請求項８】
前記無機結合剤をシリカ、アルミナ、シリカアルミナおよびこれらの混合物から成る群から選択する請求項１記載の方法。
【請求項９】
前記無機結合剤がアルミナである請求項８記載の方法。
【請求項１０】
前記粒状のＮＯx減少用組成物に更にフェリエライトゼオライト以外の追加的ゼオライトも含有させる請求項１記載の方法。
【請求項１１】
更に前記炭化水素供給材料を少なくとも１種の追加的ＮＯx減少用組成物と接触させることも含んで成る請求項１または３記載の方法。
【請求項１２】
流動式分解用触媒（ＦＣＣ）組成物であって、（ａ）ＦＣＣ条件下で起こさせる炭化水素の分解に触媒作用を及ぼすに適したＦＣＣ分解用成分および（ｂ）（ｉ）フェリエライトゼオライトを少なくとも１０重量パーセントおよび（ｉｉ）アルミナ、シリカ、シリカアルミナ、燐酸アルミナおよびこれらの混合物から成る群から選択される無機結合剤を約５から約５０重量パーセント含んで成る平均粒径が４５μｍ超の粒状のＮＯx減少用組成物を含んで成る触媒組成物。
【請求項１３】
前記ＦＣＣ分解用成分がＹ型ゼオライトを含有する請求項１２記載の触媒。
【請求項１４】
前記フェリエライトゼオライトが更に少なくとも１種の安定化用金属も含んで成る請求項１２記載の触媒。
【請求項１５】
前記安定化用金属が周期律表のＩＩＡ、ＩＩＩＢ、ＩＶＢ、ＶＢ、ＶＩＢ、ＶＩＩＢ、ＶＩＩＩ、ＩＩＢ、ＩＩＩＡ、ＩＶＡ、ＶＡ族、ランタニド系列、Ａｇおよびこれらの混合物から成る群から選択される金属である請求項１４記載の触媒。
【請求項１６】
前記安定化用金属が前記フェリエライトゼオライトの孔の中に取り込まれている請求項１４記載の触媒。
【請求項１７】
前記粒状ＮＯx減少用触媒中の無機結合剤がシリカ、アルミナ、シリカアルミナおよびこれらの混合物から成る群から選択される請求項１２記載の触媒。
【請求項１８】
前記粒状のＮＯx減少用組成物が更にフェリエライトゼオライト以外の追加的ゼオライトも含んで成る請求項１２記載の触媒。
【請求項１９】
前記追加的ゼオライトが前記組成物の約１から約８０重量パーセントの範囲の量で存在する請求項１８記載の触媒。
【請求項２０】
前記追加的ＮＯx減少用組成物が非ゼオライト系組成物である請求項１２記載の触媒。
【請求項２１】
炭化水素原料から分子量がより低い成分を生じさせる流動式接触分解中に再生ゾーンから排出されるＮＯx排気を減少させる方法であって、炭化水素原料を請求項１２、１４または１８記載の組成物を含んで成る分解用触媒に高温で接触させることで分子量がより低い炭化水素成分を生じさせることを含んで成る方法。
【請求項２２】
更に前記分解用触媒を前記接触段階から回収しそしてその使用済み触媒を再生ゾーン内で処理して前記触媒を再生させることも含んで成る請求項２１記載の方法。
【請求項２３】
前記分解用触媒を前記炭化水素原料接触中に流動させる請求項２２記載の方法。
【請求項２４】
流動式分解用触媒であって、（ａ）炭化水素の分解に触媒作用を及ぼすに適した分解用成分、（ｂ）フェリエライトゼオライトを少なくとも０．１重量パーセントおよび（ｃ）無機結合剤材料を５０重量パーセント未満の量で含んで成るが、成分（ｂ）および（ｃ）の量が分解用触媒の総重量を基準にした量である分解用触媒。
【請求項２５】
成分（ａ）、（ｂ）および（ｃ）を含有する一体化粒子を構成している請求項２４記載の分解用触媒。
【請求項２６】
更に少なくとも１種の追加的ＮＯx減少用組成物も含んで成る請求項２４記載の触媒。
【請求項２７】
前記追加的ＮＯx減少用組成物が非ゼオライト系組成物である請求項２６記載の触媒。
【請求項２８】
炭化水素原料から分子量がより低い成分を生じさせる流動式接触分解中に再生ゾーンから排出されるＮＯx排気を減少させる方法であって、（ａ）流動式接触分解（ＦＣＣ）条件下で稼働しているＦＣＣＵの再生ゾーンからＮＯx排気が排出されるＦＣＣ工程中に炭化水素原料を請求項２４記載の分解用触媒組成物に接触させ、そして（ｂ）前記ＦＣＣＵの再生ゾーンから排出されるＮＯx排気の量を前記ＮＯx減少用組成物が存在しない時に排出されるＮＯx排気の量に比べて少なくとも１０％少なくすることを含んで成る方法。
【請求項２９】
段階（ｂ）をＦＣＣ工程中に得られる炭化水素原料変換率も分解を受けた炭化水素の収率も前記分解用触媒を単独で用いた時に得られる炭化水素原料変換率または分解を受けた炭化水素の収率に比べて実質的に変わることなく達成する請求項２８記載の方法。
【手続補正２】
【補正対象書類名】明細書
【補正対象項目名】００７７
【補正方法】変更
【補正の内容】
【００７７】
【表８】
2007510782.tif 000001
本発明の好適な実施態様は以下のとおりである。
１．  炭化水素原料から分子量がより低い成分を生じさせる流動式接触分解中に再生ゾーンから排出されるＮＯx排気を減少させる方法であって、
ａ．  流動式接触分解（ＦＣＣ）条件下で稼働している流動式接触分解装置（ＦＣＣＵ）の再生ゾーンからＮＯx排気が排出されるＦＣＣ工程中に炭化水素原料を（ｉ）フェリエライトゼオライトを少なくとも１０重量パーセントおよび（ｉｉ）アルミナ、シリカ、シリカアルミナ、燐酸アルミナおよびこれらの混合物から成る群から選択した無機結合剤を約５から約５０重量パーセント含んで成る平均粒径が４５μｍ超の粒状のＮＯx減少用組成物および分解用触媒の循環しているインベントリーに接触させ、そして
ｂ．  前記ＦＣＣＵの再生ゾーンから排出されるＮＯx排気の量を前記粒状のＮＯx減少用組成物が存在しない時に排出されるＮＯx排気の量に比べて少なくとも１０％少なくする、
ことを含んで成る方法。
２．  前記ＦＣＣ分解用触媒がＹ型ゼオライトを含んで成る上記１記載の方法。
３．  段階（ｂ）を炭化水素原料変換率も分解を受けた炭化水素の収率も前記分解用触媒を単独で用いた時に得られる炭化水素原料変換率または分解を受けた炭化水素の収率に比べて実質的に変わることなく達成する上記１記載の方法。
４．  前記ＮＯx減少用組成物に存在させるフェリエライトゼオライトの量を前記組成物の少なくとも３０重量パーセントにする上記１記載の方法。
５．  前記ＮＯx減少用組成物に存在させるフェリエライトゼオライトの量を前記組成物の少なくとも４０重量パーセントにする上記４記載の方法。
６．  前記ＮＯx減少用組成物に存在させるフェリエライトゼオライトの量を前記組成物の少なくとも５０重量パーセントにする上記５記載の方法。
７．  前記ＮＯx減少用組成物に存在させるフェリエライトゼオライトの量を前記組成物の約１０から約８５重量パーセントの範囲にする上記１記載の方法。
８．  前記ＮＯx減少用組成物に存在させるフェリエライトゼオライトの量を前記組成物の約３０から約８０重量パーセントの範囲にする上記７記載の方法。
９．  前記ＮＯx減少用組成物に存在させるフェリエライトゼオライトの量を前記組成物の約４０から約７５重量パーセントの範囲にする上記８記載の方法。
１０．  前記フェリエライトゼオライトに水素、アンモニウム、アルカリ金属およびこれらの組み合わせから成る群から選択したカチオンによる交換を受けさせておく上記１または３記載の方法。
１１．  前記フェリエライトゼオライトが更に少なくとも１種の安定化用金属も含んで成る上記１記載の方法。
１２．  前記安定化用金属が周期律表のＩＩＡ、ＩＩＩＢ、ＩＶＢ、ＶＢ、ＶＩＢ、ＶＩＩＢ、ＶＩＩＩ、ＩＩＢ、ＩＩＩＡ、ＩＶＡ、ＶＡ族、ランタニド系列、Ａｇおよびこれらの混合物から成る群から選択した金属である上記１１記載の方法。
１３．  前記安定化用金属を周期律表のＩＩＩＢ、ＩＩＡ、ＩＩＢ、ＩＩＩＡ族およびランタニド系列およびこれらの混合物から成る群から選択する上記１２記載の方法。
１４．  前記安定化用金属をランタン、アルミニウム、マグネシウムおよび亜鉛およびこれらの混合物から成る群から選択する上記１３記載の方法。
１５．  前記安定化用金属を前記フェリエライトゼオライトの孔の中に取り込ませておく上記１１記載の方法。
１６．  前記無機結合剤をシリカ、アルミナ、シリカアルミナおよびこれらの混合物から成る群から選択する上記１記載の方法。
１７．  前記無機結合剤がアルミナである上記１６記載の方法。
１８．  前記アルミナが酸もしくは塩基による解膠を受けたアルミナである上記１７記載の方法。
１９．  前記アルミナがアルミニウムクロロヒドロールである上記１７記載の方法。
２０．  前記粒状のＮＯx減少用組成物に存在させる無機結合剤の量を前記組成物の約１０から約３０重量パーセントの範囲にする上記１記載の方法。
２１．  前記粒状のＮＯx減少用組成物に存在させる無機結合剤の量を前記組成物の約１５から約２５重量パーセントの範囲にする上記２０記載の方法。
２２．  前記粒状のＮＯx減少用組成物に更にフェリエライトゼオライト以外の追加的ゼオライトも含有させる上記１記載の方法。
２３．  前記追加的ゼオライトが孔径が約３から約７．２オングストロームの範囲でＡｌ2Ｏ3に対するＳｉＯ2のモル比が約５００未満のゼオライトである上記２２記載の方法。
２４．  前記Ａｌ2Ｏ3に対するＳｉＯ2のモル比が２５０未満である上記２３記載の方法。
２５．  前記追加的ゼオライトをＺＳＭ−５、ＺＳＭ−１１、ベータ、ＭＣＭ−４９、モルデナイト、ＭＣＭ−５６、ゼオライト−Ｌ、ゼオライトロー、エリオナイト、チャバザイト、クリノプチロライト、ＭＣＭ−２２、ＭＣＭ−３５、ＭＣＭ−６１、オフレタイト、Ａ、ＺＳＭ−１２、ＺＳＭ−２３、ＺＳＭ−１８、ＺＳＭ−２２、ＺＳＭ−３５、ＺＳＭ−５７、ＺＳＭ−６１、ＺＫ−５、ＮａＪ、Ｎｕ−８７、Ｃｉｔ−１、ＳＳＺ−３５、ＳＳＺ−４８、ＳＳＺ−４４、ＳＳＺ−２３、ダチアルダイト、メルリノイト、ロブダライト、レビン、ラウモンタイト、エピスチルバイト、グメロナイト、ギスモンジン、カンクリナイト、ブルーステライト、スチルバイト、ポーリンジャイト、グーセクリーカイト、ナトロライトおよびこれらの混合物から成る群から選択する上記２２記載の方法。
２６．  前記追加的ゼオライトをＺＳＭ−５、ＺＳＭ−１１、ベータ、ＭＣＭ−４９、モルデナイト、ＭＣＭ−５６、ゼオライト−Ｌ、ゼオライトロー、エリオナイト、チャバザイト、クリノプチロライト、ＭＣＭ−２２、ＭＣＭ−３５、オフレタイト、Ａ、ＺＳＭ−１２およびこれらの混合物から成る群から選択する上記２５記載の方法。
２７．  前記追加的ゼオライトを前記組成物の約１から約８０重量パーセントの範囲の量で存在させる上記２２、２３または２５記載の方法。
２８．  前記追加的ゼオライトを前記組成物の約１０から約７０重量パーセントの範囲の量で存在させる上記２７記載の方法。
２９．  前記ＮＯx減少用組成物に更にアルミナ、シリカ、シリカアルミナ、チタニア、ジルコニア、イットリア、ランタナ、セリア、ネオジミア、サマリア、ユーロピア、ガドリニア、プラセオジミアおよびこれらの混合物から成る群から選択したマトリックス材料も含有させる上記１または３記載の方法。
３０．  存在させる前記マトリックス材料の量を７０重量パーセント未満にする上記２９記載の方法。
３１．  更に前記分解用触媒を前記接触段階から回収しそしてその使用済み触媒を再生ゾーン内で処理して前記触媒を再生させることも含んで成る上記１または３記載の方法。
３２．  前記分解用触媒および前記粒状のＮＯx減少用組成物を前記炭化水素原料接触中に流動させる上記３１記載の方法。
３３．  更に前記炭化水素供給材料を少なくとも１種の追加的ＮＯx減少用組成物と接触させることも含んで成る上記１または３記載の方法。
３４．  前記追加的ＮＯx減少用組成物が非ゼオライト系組成物である上記３３記載の方法。
３５．  前記追加的ＮＯx減少用組成物が（１）ゼオライトを実質的に含有しない酸性金属酸化物、（２）酸化物として測定してのアルカリ金属、アルカリ土類金属およびこれらの混合物から成る群から選択される金属成分、（３）酸素貯蔵用金属酸化物成分および（４）少なくとも１種の貴金属成分を含んで成る上記３４記載の方法。
３６．  前記追加的ＮＯx減少用組成物が（１）酸性酸化物担体、（２）アルカリ金属および／またはアルカリ土類金属またはこれらの混合物、（３）酸素貯蔵能力を有する遷移金属酸化物および（４）パラジウムを含んで成る低ＮＯxのＣＯ燃焼促進剤組成物である上記３３記載の方法。
３７．  前記追加的ＮＯx減少用組成物が（１）酸性酸化物担体、（２）アルカリ金属および／またはアルカリ土類金属またはこれらの混合物、（３）酸素貯蔵能力を有する遷移金属酸化物および（４）周期律表のＩＢおよびＩＩＢ族およびこれらの混合物から選択される遷移金属を含んで成る上記３３記載の方法。
３８．  前記追加的ＮＯx減少用組成物が少なくとも１種の金属含有スピネルを含んで成っていて、前記スピネルが１番目の金属および前記１番目の金属の原子価より高い原子価を有する２番目の金属、前記１番目および２番目の金属以外の３番目の金属の少なくとも１種の成分および前記１番目、２番目および３番目の金属以外の４番目の金属の少なくとも１種の成分を含有するが、前記３番目の金属をＩＢ族の金属、ＩＩＢ族の金属、ＶＩＡ族の金属、希土類金属、白金族の金属およびこれらの混合物から成る群から選択しそして前記４番目の金属を鉄、ニッケル、チタン、クロム、マンガン、コバルト、ゲルマニウム、錫、ビスマス、モリブデン、アンチモン、バナジウムおよびこれらの混合物から成る群から選択する上記３３記載の方法。
３９．  前記金属含有スピネルがマグネシウムを前記１番目の金属として含有しかつアルミニウムを前記２番目の金属として含有して成る上記３８記載の方法。
４０．  前記金属含有スピネルに含める前記３番目の金属成分を白金族金属、希土類金属およびこれらの混合物から成る群から選択する上記３９記載の方法。
４１．  前記３番目の金属成分を元素状の３番目の金属として計算して約０．００１から約２０重量パーセントの範囲内の量で存在させる上記３８記載の方法。
４２．  前記４番目の金属成分を元素状の４番目の金属として計算して約０．００１から約１０重量パーセントの範囲内の量で存在させる上記３８記載の方法。
４３．  前記追加的ＮＯx減少用添加剤が亜鉛が基になった触媒である上記３３記載の方法。
４４．  前記追加的ＮＯx減少用添加剤がアンチモンが基になったＮＯx減少用添加剤である上記３３記載の方法。
４５．  前記追加的ＮＯx減少用添加剤がペロブスカイト−スピネルＮＯx減少用添加剤である上記３３記載の方法。
４６．  前記追加的ＮＯx減少用添加剤がヒドロタルサイト含有組成物である上記３３記載の方法。
４７．  前記粒状のＮＯx減少用組成物の平均粒径が約５０から約２００μｍである上記１記載の方法。
４８．  前記粒状のＮＯx減少用組成物の平均粒径が約５５から約１５０μｍである上記４７記載の方法。
４９．  前記粒状のＮＯx減少用組成物が示すＤａｖｉｓｏｎ摩耗指数（ＤＩ）値が５０未満である上記１または３記載の方法。
５０．  前記粒状のＮＯx減少用組成物が示すＤＩ値が２０未満である上記４９記載の方法。
５１．  前記粒状のＮＯx減少用組成物が示すＤＩ値が１５未満である上記４９記載の方法。
５２．  前記ＮＯx減少用組成物の量を全触媒インベントリー中のＹ型ゼオライトに対するフェリエライトゼオライトの比率が２未満であるほどの量にする上記２記載の方法。
５３．  前記追加的ＮＯx減少用組成物が（ｉ）酸性金属酸化物、（ｉｉ）酸化セリウム、（ｉｉｉ）セリア以外のランタニド酸化物および（ｉｖ）場合により周期律表のＩＢおよびＩＩＢ族から選択される遷移金属、貴金属およびこれらの混合物の少なくとも１種の酸化物を含んで成る上記３３記載の方法。
５４．  流動式分解用触媒（ＦＣＣ）組成物であって、（ａ）ＦＣＣ条件下で起こさせる炭化水素の分解に触媒作用を及ぼすに適したＦＣＣ分解用成分および（ｂ）（ｉ）フェリエライトゼオライトを少なくとも１０重量パーセントおよび（ｉｉ）アルミナ、シリカ、シリカアルミナ、燐酸アルミナおよびこれらの混合物から成る群から選択される無機結合剤を約５から約５０重量パーセント含んで成る平均粒径が４５μｍ超の粒状のＮＯx減少用組成物を含んで成る触媒組成物。
５５．  前記ＦＣＣ分解用成分がＹ型ゼオライトを含有する上記５４記載の触媒。
５６．  前記ＮＯx減少用組成物が全触媒組成物中のＹ型ゼオライトに対するフェリエライトゼオライトの比率が２未満であるほどの量で存在する上記５５記載の触媒。
５７．  前記ＮＯx減少用組成物に存在するフェリエライトゼオライトの量が前記組成物の少なくとも３０重量パーセントである上記５４記載の触媒。
５８．  前記ＮＯx減少用組成物に存在するフェリエライトゼオライトの量が前記組成物の少なくとも４０重量パーセントである上記５７記載の触媒。
５９．  前記ＮＯx減少用組成物に存在するフェリエライトゼオライトの量が前記組成物の少なくとも５０重量パーセントである上記５８記載の触媒。
６０．  前記ＮＯx減少用組成物に存在するフェリエライトゼオライトの量が前記組成物の約１０から約８５重量パーセントの範囲である上記５４記載の触媒。
６１．  前記ＮＯx減少用組成物に存在するフェリエライトゼオライトの量が前記組成物の約３０から約８０重量パーセントの範囲である上記６０記載の触媒。
６２．  前記ＮＯx減少用組成物に存在するフェリエライトゼオライトの量が前記組成物の約４０から約７５重量パーセントの範囲である上記６１記載の触媒。
６３．  前記フェリエライトゼオライトが水素、アンモニウム、アルカリ金属およびこれらの組み合わせから成る群から選択されるカチオンによる交換を受けてい上記５４記載の触媒。
６４．  前記フェリエライトゼオライトが更に少なくとも１種の安定化用金属も含んで成る上記５４記載の触媒。
６５．  前記安定化用金属が周期律表のＩＩＡ、ＩＩＩＢ、ＩＶＢ、ＶＢ、ＶＩＢ、ＶＩＩＢ、ＶＩＩＩ、ＩＩＢ、ＩＩＩＡ、ＩＶＡ、ＶＡ族、ランタニド系列、Ａｇおよびこれらの混合物から成る群から選択される金属である上記６４記載の触媒。
６６．  前記安定化用金属が周期律表のＩＩＩＢ、ＩＩＡ、ＩＩＢ、ＩＩＩＡ族およびランタニド系列およびこれらの混合物から成る群から選択される上記６５記載の触媒。
６７．  前記安定化用金属がランタン、アルミニウム、マグネシウムおよび亜鉛およびこれらの混合物から成る群から選択される上記６６記載の触媒。
６８．  前記安定化用金属が前記フェリエライトゼオライトの孔の中に取り込まれている上記６４記載の触媒。
６９．  前記粒状ＮＯx減少用触媒中の無機結合剤がシリカ、アルミナ、シリカアルミナおよびこれらの混合物から成る群から選択される上記５４記載の触媒。
７０．  前記無機結合剤がアルミナである上記６９記載の触媒。
７１．  前記無機結合剤がアルミニウムクロロヒドロールである上記７０記載の触媒。
７２．  前記アルミナが酸もしくは塩基による解膠を受けたアルミナである上記７０記載の触媒。
７３．  前記粒状のＮＯx減少用組成物に存在する無機結合剤の量が前記組成物の約１０から約３０重量パーセントの範囲である上記５４記載の触媒。
７４．  前記粒状のＮＯx減少用組成物に存在する無機結合剤の量が前記組成物の約１５から約２５重量パーセントの範囲である上記７３記載の触媒。
７５．  前記粒状のＮＯx減少用組成物が更にフェリエライトゼオライト以外の追加的ゼオライトも含んで成る上記５４記載の触媒。
７６．  前記追加的ゼオライトが孔径が約３から約７．２オングストロームの範囲でＡｌ2Ｏ3に対するＳｉＯ2のモル比が約５００未満のゼオライトである上記７５記載の触媒。
７７．  前記Ａｌ2Ｏ3に対するＳｉＯ2のモル比が２５０未満である上記７６記載の触媒。
７８．  前記追加的ゼオライトがＺＳＭ−５、ＺＳＭ−１１、ベータ、ＭＣＭ−４９、モルデナイト、ＭＣＭ−５６、ゼオライト−Ｌ、ゼオライトロー、エリオナイト、チャバザイト、クリノプチロライト、ＭＣＭ−２２、ＭＣＭ−３５、ＭＣＭ−６１、オフレタイト、Ａ、ＺＳＭ−１２、ＺＳＭ−２３、ＺＳＭ−１８、ＺＳＭ−２２、ＺＳＭ−３５、ＺＳＭ−５７、ＺＳＭ−６１、ＺＫ−５、ＮａＪ、Ｎｕ−８７、Ｃｉｔ−１、ＳＳＺ−３５、ＳＳＺ−４８、ＳＳＺ−４４、ＳＳＺ−２３、ダチアルダイト、メルリノイト、ロブダライト、レビン、ラウモンタイト、エピスチルバイト、グメロナイト、ギスモンジン、カンクリナイト、ブルーステライト、スチルバイト、ポーリンジャイト、グーセクリーカイト、ナトロライトおよびこれらの混合物から成る群から選択される上記７５記載の触媒。
７９．  前記追加的ゼオライトがＺＳＭ−５、ＺＳＭ−１１、ベータ、ＭＣＭ−４９、モルデナイト、ＭＣＭ−５６、ゼオライト−Ｌ、ゼオライトロー、エリオナイト、チャバザイト、クリノプチロライト、ＭＣＭ−２２、ＭＣＭ−３５、オフレタイト、Ａ、ＺＳＭ−１２およびこれらの混合物から成る群から選択される上記７８記載の触媒。
８０．  前記追加的ゼオライトが前記組成物の約１から約８０重量パーセントの範囲の量で存在する上記７５、７６または７８記載の触媒。
８１．  前記追加的ゼオライトが前記組成物の約１０から約７０重量パーセントの範囲の量で存在する上記８０記載の触媒。
８２．  前記組成物が更にアルミナ、シリカ、シリカアルミナ、チタニア、ジルコニア、イットリア、ランタナ、セリア、ネオジミア、サマリア、ユーロピア、ガドリニア、プラセオジミアおよびこれらの混合物から成る群から選択されるマトリックス材料も含んで成る上記５４記載の触媒。
８３．  存在する前記マトリックス材料の量が７０重量パーセント未満である上記８２記載の触媒。
８４．  更に少なくとも１種の追加的ＮＯx減少用組成物も含んで成る上記５４記載の触媒。
８５．  前記追加的ＮＯx減少用組成物が非ゼオライト系組成物である上記８４記載の触媒。
８６．  前記追加的ＮＯx減少用組成物が（ａ）ゼオライトを実質的に含有しない酸性金属酸化物、（ｂ）酸化物として測定してのアルカリ金属、アルカリ土類金属およびこれらの混合物から成る群から選択される金属成分、（ｃ）酸素貯蔵用金属酸化物成分および（ｄ）少なくとも１種の貴金属成分を含んで成る上記８５記載の触媒。
８７．  前記追加的ＮＯx減少用組成物が（ａ）酸性金属酸化物担体、（ｂ）アルカリ金属、アルカリ土類金属またはこれらの混合物、（ｃ）酸素貯蔵能力を有する遷移金属酸化物および（ｄ）周期律表のＩＢおよびＩＩＢ族およびこれらの混合物から選択される遷移金属を含んで成る上記８４記載の触媒。
８８．  前記追加的ＮＯx減少用組成物が（ａ）酸性酸化物担体、（ｂ）アルカリ金属、アルカリ土類金属またはこれらの混合物、（ｃ）酸素貯蔵能力を有する遷移金属酸化物および（ｄ）パラジウムを含んで成る低ＮＯxのＣＯ燃焼促進剤組成物である上記８４記載の触媒。
８９．  前記追加的ＮＯx減少用組成物が少なくとも１種の金属含有スピネルを含んで成っていて、前記スピネルが１番目の金属および前記１番目の金属の原子価より高い原子価を有する２番目の金属、前記１番目および２番目の金属以外の３番目の金属の少なくとも１種の成分および前記１番目、２番目および３番目の金属以外の４番目の金属の少なくとも１種の成分を含有するが、前記３番目の金属がＩＢ族の金属、ＩＩＢ族の金属、ＶＩＡ族の金属、希土類金属、白金族の金属およびこれらの混合物から成る群から選択されそして前記４番目の金属が鉄、ニッケル、チタン、クロム、マンガン、コバルト、ゲルマニウム、錫、ビスマス、モリブデン、アンチモン、バナジウムおよびこれらの混合物から成る群から選択される上記８４記載の触媒。
９０．  前記金属含有スピネルがマグネシウムを前記１番目の金属として含有しかつアルミニウムを前記２番目の金属として含有して成る上記８９記載の触媒。
９１．  前記金属含有スピネル中の前記３番目の金属成分が白金族金属、希土類金属およびこれらの混合物から成る群から選択される上記８９記載の触媒。
９２．  前記３番目の金属成分が元素状の３番目の金属として計算して約０．００１から約２０重量パーセントの範囲内の量で存在する上記８９記載の触媒。
９３．  前記４番目の金属成分が元素状の４番目の金属として計算して約０．００１から約１０重量パーセントの範囲内の量で存在する上記８９記載の触媒。
９４．  前記追加的ＮＯx減少用添加剤が亜鉛が基になった触媒である上記８４記載の触媒。
９５．  前記追加的ＮＯx減少用添加剤がアンチモンが基になったＮＯx減少用添加剤である上記８４記載の触媒。
９６．  前記追加的ＮＯx減少用添加剤がペロブスカイト−スピネルＮＯx減少用添加剤である上記８４記載の触媒。
９７．  前記追加的ＮＯx減少用添加剤がヒドロタルサイト含有組成物である上記８４記載の触媒。
９８．  前記粒状のＮＯx減少用組成物の平均粒径が約５０から約２００μｍである上記５４記載の触媒。
９９．  前記粒状のＮＯx減少用組成物の平均粒径が約５５から約１５０μｍである上記９８記載の触媒。
１００．  前記粒状のＮＯx減少用組成物が示すＤａｖｉｓｏｎ摩耗指数（ＤＩ）値が５０未満である上記５４記載の触媒。
１０１．  前記粒状のＮＯx減少用組成物が示すＤＩ値が２０未満である上記１００記載の触媒。
１０２．  前記粒状のＮＯx減少用組成物が示すＤＩ値が１５未満である上記１０１記載の触媒。
１０３．  前記追加的ＮＯx減少用組成物が（ｉ）酸性金属酸化物、（ｉｉ）酸化セリウム、（ｉｉｉ）セリア以外のランタニド酸化物および（ｉｖ）場合により周期律表のＩＢおよびＩＩＢ族から選択される遷移金属、貴金属およびこれらの混合物の少なくとも１種の酸化物を含んで成る上記８４記載の触媒。
１０４．  炭化水素原料から分子量がより低い成分を生じさせる流動式接触分解中に再生ゾーンから排出されるＮＯx排気を減少させる方法であって、炭化水素原料を上記５４、５６、６４または７５記載の組成物を含んで成る分解用触媒に高温で接触させることで分子量がより低い炭化水素成分を生じさせることを含んで成る方法。
１０５．  更に前記分解用触媒を前記接触段階から回収しそしてその使用済み触媒を再生ゾーン内で処理して前記触媒を再生させることも含んで成る上記１０４記載の方法。
１０６．  前記分解用触媒を前記炭化水素原料接触中に流動させる上記１０５記載の方法。
１０７．  前記分解用触媒が更に追加的ＮＯx減少用添加剤組成物も含んで成る上記１０４記載の方法。
１０８．  流動式分解用触媒であって、（ａ）炭化水素の分解に触媒作用を及ぼすに適した分解用成分、（ｂ）フェリエライトゼオライトを少なくとも０．１重量パーセントおよび（ｃ）無機結合剤材料を５０重量パーセント未満の量で含んで成るが、成分（ｂ）および（ｃ）の量が分解用触媒の総重量を基準にした量である分解用触媒。
１０９．  成分（ａ）、（ｂ）および（ｃ）を含有する一体化粒子を構成している上記１０８記載の分解用触媒。
１１０．  成分（ｂ）が分解用触媒の約０．１から約６０重量％を構成している上記１０８記載の分解用触媒。
１１１．  成分（ｂ）が分解用触媒の約１から約４０重量％を構成している上記１１０記載の分解用触媒。
１１２．  更に少なくとも１種の追加的ＮＯx減少用組成物も含んで成る上記１０８記載の触媒。
１１３．  前記追加的ＮＯx減少用組成物が非ゼオライト系組成物である上記１１２記載の触媒。
１１４．  前記追加的ＮＯx減少用組成物が（ａ）ゼオライトを実質的に含有しない酸性金属酸化物、（ｂ）酸化物として測定してのアルカリ金属、アルカリ土類金属およびこれらの混合物から成る群から選択される金属成分、（ｃ）酸素貯蔵用金属酸化物成分および（ｄ）少なくとも１種の貴金属成分を含んで成る上記１１３記載の触媒。
１１５．  前記追加的ＮＯx減少用組成物が（ａ）酸性金属酸化物担体、（ｂ）アルカリ金属、アルカリ土類金属またはこれらの混合物、（ｃ）酸素貯蔵能力を有する遷移金属酸化物および（ｄ）周期律表のＩＢおよびＩＩＢ族およびこれらの混合物から選択される遷移金属を含んで成る上記１１２記載の触媒。
１１６．  前記追加的ＮＯx減少用組成物が（ａ）酸性酸化物担体、（ｂ）アルカリ金属、アルカリ土類金属またはこれらの混合物、（ｃ）酸素貯蔵能力を有する遷移金属酸化物および（ｄ）パラジウムを含んで成る低ＮＯxのＣＯ燃焼促進剤組成物である上記１１２記載の触媒。
１１７．  前記追加的ＮＯx減少用組成物が少なくとも１種の金属含有スピネルを含んで成っていて、前記スピネルが１番目の金属および前記１番目の金属の原子価より高い原子価を有する２番目の金属、前記１番目および２番目の金属以外の３番目の金属の少なくとも１種の成分および前記１番目、２番目および３番目の金属以外の４番目の金属の少なくとも１種の成分を含有するが、前記３番目の金属がＩＢ族の金属、ＩＩＢ族の金属、ＶＩＡ族の金属、希土類金属、白金族の金属およびこれらの混合物から成る群から選択されそして前記４番目の金属が鉄、ニッケル、チタン、クロム、マンガン、コバルト、ゲルマニウム、錫、ビスマス、モリブデン、アンチモン、バナジウムおよびこれらの混合物から成る群から選択される上記１１２記載の触媒。
１１８．  前記金属含有スピネルがマグネシウムを前記１番目の金属として含有しかつアルミニウムを前記２番目の金属として含有して成る上記１１７記載の触媒。
１１９．  前記金属含有スピネル中の前記３番目の金属成分が白金族金属、希土類金属およびこれらの混合物から成る群から選択される上記１１７記載の触媒。
１２０．  前記３番目の金属成分が元素状の３番目の金属として計算して約０．００１から約２０重量パーセントの範囲内の量で存在する上記１１７記載の触媒。
１２１．  前記４番目の金属成分が元素状の４番目の金属として計算して約０．００１から約１０重量パーセントの範囲内の量で存在する上記１１７記載の触媒。
１２２．  前記追加的ＮＯx減少用添加剤が亜鉛が基になった触媒である上記１１２記載の触媒。
１２３．  前記追加的ＮＯx減少用添加剤がアンチモンが基になったＮＯx減少用添加剤である上記１１２記載の触媒。
１２４．  前記追加的ＮＯx減少用添加剤がペロブスカイト−スピネルＮＯx減少用添加剤である上記１１２記載の触媒。
１２５．  前記追加的ＮＯx減少用添加剤がヒドロタルサイト含有組成物である上記１１２記載の触媒。
１２６．  炭化水素原料から分子量がより低い成分を生じさせる流動式接触分解中に再生ゾーンから排出されるＮＯx排気を減少させる方法であって、（ａ）流動式接触分解（ＦＣＣ）条件下で稼働しているＦＣＣＵの再生ゾーンからＮＯx排気が排出されるＦＣＣ工程中に炭化水素原料を上記１０８記載の分解用触媒組成物に接触させ、そして（ｂ）前記ＦＣＣＵの再生ゾーンから排出されるＮＯx排気の量を前記ＮＯx減少用組成物が存在しない時に排出されるＮＯx排気の量に比べて少なくとも１０％少なくすることを含んで成る方法。
１２７．  段階（ｂ）をＦＣＣ工程中に得られる炭化水素原料変換率も分解を受けた炭化水素の収率も前記分解用触媒を単独で用いた時に得られる炭化水素原料変換率または分解を受けた炭化水素の収率に比べて実質的に変わることなく達成する上記１２６記載の方法。
１２８．  前記分解用触媒組成物に存在させるフェリエライトゼオライトの量を前記分解用触媒組成物の少なくとも約０．１重量パーセントにする上記１２６または１２７記載の方法。
１２９．  前記分解用触媒組成物に存在させるフェリエライトゼオライトの量を前記分解用触媒組成物の約０．１から約６０重量パーセントの範囲にする上記１２６または１２７記載の方法。
１３０．  前記分解用触媒組成物に存在させるフェリエライトゼオライトの量を前記分解用触媒組成物の約１から約４０重量パーセントの範囲にする上記１２９記載の方法。
１３１．  前記フェリエライトゼオライトに水素、アンモニウム、アルカリ金属およびこれらの組み合わせから成る群から選択したカチオンによる交換を受けさせておく上記１２６または１２７記載の方法。
１３２．  前記フェリエライトゼオライトが更に少なくとも１種の安定化用金属も含んで成る上記１２６または１２７記載の方法。
１３３．  前記安定化用金属が周期律表のＩＩＡ、ＩＩＩＢ、ＩＶＢ、ＶＢ、ＶＩＢ、ＶＩＩＢ、ＶＩＩＩ、ＩＩＢ、ＩＩＩＡ、ＩＶＡ、ＶＡ族、ランタニド系列、Ａｇおよびこれらの混合物から成る群から選択した金属である上記１３２記載の方法。
１３４．  前記安定化用金属を周期律表のＩＩＩＢ、ＩＩＡ、ＩＩＢ、ＩＩＩＡ族およびランタニド系列およびこれらの混合物から成る群から選択する上記１３３記載の方法。
１３５．  前記安定化用金属をランタン、アルミニウム、マグネシウムおよび亜鉛およびこれらの混合物から成る群から選択する上記１３４記載の方法。
１３６．  前記安定化用金属を前記フェリエライトゼオライトの孔の中に取り込ませておく上記１３２記載の方法。
１３７．  更に前記分解用触媒を回収しそしてその使用済み触媒を再生ゾーン内で処理して前記触媒を再生させることも含んで成る上記１２６または１２７記載の方法。
１３８．  前記分解用触媒を前記炭化水素原料接触中に流動させる上記１２６または１２７記載の方法。
１３９．  更に前記炭化水素供給材料を少なくとも１種の追加的ＮＯx減少用添加剤組成物と接触させることも含んで成る上記１２６記載の方法。
１４０．  前記追加的ＮＯx減少用添加剤組成物が非ゼオライト系組成物である上記１３９記載の方法。
１４１．  前記追加的ＮＯx減少用添加剤組成物が（ａ）ゼオライトを実質的に含有しない酸性金属酸化物、（ｂ）酸化物として測定してのアルカリ金属、アルカリ土類金属およびこれらの混合物から成る群から選択される金属成分、（ｃ）酸素貯蔵用金属酸化物成分および（ｄ）少なくとも１種の貴金属成分を含んで成る上記１４０記載の方法。
１４２．  前記追加的ＮＯx減少用添加剤組成物が（ａ）酸性酸化物担体、（ｂ）アルカリ金属および／またはアルカリ土類金属またはこれらの混合物、（ｃ）酸素貯蔵能力を有する遷移金属酸化物および（ｄ）パラジウムを含んで成る低ＮＯxのＣＯ燃焼促進剤組成物である上記１３９記載の方法。
１４３．  前記追加的ＮＯx減少用添加剤組成物が少なくとも１種の金属含有スピネルを含んで成っていて、前記スピネルが１番目の金属および前記１番目の金属の原子価より高い原子価を有する２番目の金属、前記１番目および２番目の金属以外の３番目の金属の少なくとも１種の成分および前記１番目、２番目および３番目の金属以外の４番目の金属の少なくとも１種の成分を含有するが、前記３番目の金属をＩＢ族の金属、ＩＩＢ族の金属、ＶＩＡ族の金属、希土類金属、白金族の金属およびこれらの混合物から成る群から選択しそして前記４番目の金属を鉄、ニッケル、チタン、クロム、マンガン、コバルト、ゲルマニウム、錫、ビスマス、モリブデン、アンチモン、バナジウムおよびこれらの混合物から成る群から選択する上記１３９記載の方法。
１４４．  前記金属含有スピネルがマグネシウムを前記１番目の金属として含有しかつアルミニウムを前記２番目の金属として含有して成る上記１４３記載の方法。
１４５．  前記金属含有スピネルに含める前記３番目の金属成分を白金族金属、希土類金属およびこれらの混合物から成る群から選択する上記１４３記載の方法。
１４６．  前記３番目の金属成分を元素状の３番目の金属として計算して約０．００１から約２０重量パーセントの範囲内の量で存在させる上記１４３記載の方法。
１４７．  前記４番目の金属成分を元素状の４番目の金属として計算して約０．００１から約１０重量パーセントの範囲内の量で存在させる上記１４３記載の方法。
１４８．  前記追加的ＮＯx減少用添加剤組成物が（ａ）酸性酸化物担体、（ｂ）アルカリ金属および／またはアルカリ土類金属またはこれらの混合物、（ｃ）酸素貯蔵能力を有する遷移金属酸化物および（ｄ）周期律表のＩＢおよびＩＩＢ族から選択される遷移金属を含んで成る上記１３９記載の方法。
１４９．  前記追加的ＮＯx減少用添加剤組成物が亜鉛が基になった触媒である上記１３９記載の方法。
１５０．  前記追加的ＮＯx減少用添加剤組成物がアンチモンが基になったＮＯx減少用添加剤である上記１３９記載の方法。
１５１．  前記追加的ＮＯx減少用添加剤組成物がペロブスカイト−スピネルＮＯx減少用添加剤である上記１３９記載の方法。
１５２．  前記追加的ＮＯx減少用添加剤組成物がヒドロタルサイト含有組成物である上記１３９記載の方法。
１５３．  成分（ａ）がＹ型ゼオライトを含んで成りそして成分（ｂ）を全触媒中のＹ型ゼオライトに対するフェリエライトの比率が２未満であるほどの量で存在させる上記１０８記載の分解用触媒。
１５４．  成分（ｂ）が更に少なくとも１種の安定化用金属も含んで成る上記１０８記載の分解用触媒。
１５５．  前記安定化用金属が周期律表のＩＩＡ、ＩＩＩＢ、ＩＶＢ、ＶＢ、ＶＩＢ、ＶＩＩＢ、ＶＩＩＩ、ＩＩＢ、ＩＩＩＡ、ＩＶＡ、ＶＡ族、ランタニド系列、Ａｇおよびこれらの混合物から成る群から選択される金属である上記１５４記載の分解用触媒。
１５６．  前記安定化用金属が周期律表のＩＩＩＢ、ＩＩＡ、ＩＩＢ、ＩＩＩＡ族およびランタニド系列およびこれらの混合物から成る群から選択される上記１５５記載の分解用触媒。
１５７．  前記安定化用金属がランタン、アルミニウム、マグネシウムおよび亜鉛およびこれらの混合物から成る群から選択される上記１５６記載の分解用触媒。
１５８．  前記安定化用金属が成分（ｂ）の孔の中に取り込まれている上記１５４記載の分解用触媒。
１５９．  前記ＮＯx減少用組成物が（ｉ）酸性金属酸化物、（ｉｉ）酸化セリウム、（ｉｉｉ）セリア以外のランタニド酸化物および（ｉｖ）場合により周期律表のＩＢおよびＩＩＢ族から選択される遷移金属、貴金属およびこれらの混合物の少なくとも１種の酸化物を含んで成る上記１１２記載の分解用触媒。
１６０．  更にフェリエライトゼオライト以外の追加的ゼオライトも含んで成る上記１０８記載の分解用触媒。
１６１．  前記追加的ゼオライトが孔径が約３から約７．２オングストロームの範囲でＡｌ2Ｏ3に対するＳｉＯ2のモル比が約５００未満のゼオライトである上記１６０記載の分解用触媒。
１６２．  前記Ａｌ2Ｏ3に対するＳｉＯ2のモル比が２５０未満である上記１６１記載の分解用触媒。
１６３．  前記追加的ゼオライトがＺＳＭ−５、ＺＳＭ−１１、ベータ、ＭＣＭ−４９、モルデナイト、ＭＣＭ−５６、ゼオライト−Ｌ、ゼオライトロー、エリオナイト、チャバザイト、クリノプチロライト、ＭＣＭ−２２、ＭＣＭ−３５、ＭＣＭ−６１、オフレタイト、Ａ、ＺＳＭ−１２、ＺＳＭ−２３、ＺＳＭ−１８、ＺＳＭ−２２、ＺＳＭ−３５、ＺＳＭ−５７、ＺＳＭ−６１、ＺＫ−５、ＮａＪ、Ｎｕ−８７、Ｃｉｔ−１、ＳＳＺ−３５、ＳＳＺ−４８、ＳＳＺ−４４、ＳＳＺ−２３、ダチアルダイト、メルリノイト、ロブダライト、レビン、ラウモンタイト、エピスチルバイト、グメロナイト、ギスモンジン、カンクリナイト、ブルーステライト、スチルバイト、ポーリンジャイト、グーセクリーカイト、ナトロライトおよびこれらの混合物から成る群から選択される上記１６０記載の分解用触媒。
１６４．  前記追加的ゼオライトがＺＳＭ−５、ＺＳＭ−１１、ベータ、ＭＣＭ−４９、モルデナイト、ＭＣＭ−５６、ゼオライト−Ｌ、ゼオライトロー、エリオナイト、チャバザイト、クリノプチロライト、ＭＣＭ−２２、ＭＣＭ−３５、オフレタイト、Ａ、ＺＳＭ−１２およびこれらの混合物から成る群から選択される上記１６３記載の分解用触媒。
１６５．  前記追加的ゼオライトが前記組成物の約１から約８０重量パーセントの範囲の量で存在する上記１６０、１６１または１６３記載の分解用触媒。
１６６．  前記追加的ゼオライトが前記組成物の約１０から約７０重量パーセントの範囲の量で存在する上記１６５記載の分解用触媒。
１６７．  前記追加的ＮＯx減少用組成物が（ｉ）酸性金属酸化物、（ｉｉ）酸化セリウム、（ｉｉｉ）セリア以外のランタニド酸化物および（ｉｖ）場合により周期律表のＩＢおよびＩＩＢ族から選択される遷移金属、貴金属およびこれらの混合物の少なくとも１種の酸化物を含んで成る上記１３９記載の方法。
１６８．  段階（ｂ）を炭化水素原料変換率も分解を受けた炭化水素の収率も前記分解用触媒を単独で用いた時に得られる炭化水素原料変換率または分解を受けた炭化水素の収率に比べて実質的に変わることなく達成する上記２記載の方法。
１６９．  成分（ｃ）が該分解用触媒の約１から約４５重量パーセントを構成する上記１０８記載の分解用触媒。
１７０．  前記分解用触媒が更にフェリエライトゼオライト以外の追加的ゼオライトも含んで成る上記１２６記載の方法。
１７１．  前記追加的ゼオライトが孔径が約３から約７．２オングストロームの範囲でＡｌ2Ｏ3に対するＳｉＯ2のモル比が約５００未満のゼオライトである上記１７０記載の方法。
１７２．  前記Ａｌ2Ｏ3に対するＳｉＯ2のモル比が２５０未満である上記１７１記載の方法。
１７３．  前記追加的ゼオライトをＺＳＭ−５、ＺＳＭ−１１、ベータ、ＭＣＭ−４９、モルデナイト、ＭＣＭ−５６、ゼオライト−Ｌ、ゼオライトロー、エリオナイト、チャバザイト、クリノプチロライト、ＭＣＭ−２２、ＭＣＭ−３５、ＭＣＭ−６１、オフレタイト、Ａ、ＺＳＭ−１２、ＺＳＭ−２３、ＺＳＭ−１８、ＺＳＭ−２２、ＺＳＭ−３５、ＺＳＭ−５７、ＺＳＭ−６１、ＺＫ−５、ＮａＪ、Ｎｕ−８７、Ｃｉｔ−１、ＳＳＺ−３５、ＳＳＺ−４８、ＳＳＺ−４４、ＳＳＺ−２３、ダチアルダイト、メルリノイト、ロブダライト、レビン、ラウモンタイト、エピスチルバイト、グメロナイト、ギスモンジン、カンクリナイト、ブルーステライト、スチルバイト、ポーリンジャイト、グーセクリーカイト、ナトロライトおよびこれらの混合物から成る群から選択する上記１７０記載の方法。
１７４．  前記追加的ゼオライトをＺＳＭ−５、ＺＳＭ−１１、ベータ、ＭＣＭ−４９、モルデナイト、ＭＣＭ−５６、ゼオライト−Ｌ、ゼオライトロー、エリオナイト、チャバザイト、クリノプチロライト、ＭＣＭ−２２、ＭＣＭ−３５、オフレタイト、Ａ、ＺＳＭ−１２およびこれらの混合物から成る群から選択する上記１７３記載の方法。
１７５．  前記追加的ゼオライトを前記組成物の約１から約８０重量パーセントの範囲の量で存在させる上記１７０、１７１または１７３記載の方法。
１７６．  前記追加的ゼオライトを前記組成物の約１０から約７０重量パーセントの範囲の量で存在させる上記１７５記載の方法。
１７７．  前記フェリエライトゼオライトに水素、アンモニウム、アルカリ金属およびこれらの組み合わせから成る群から選択したカチオンによる交換を受けさせておく上記１０８記載の方法。
１７８．  前記分解用触媒組成物がＹ型ゼオライトを成分（ａ）として含んで成りそして成分（ｂ）を全触媒組成物中のＹ型ゼオライトに対するフェリエライトの比率が２未満であるほどの量で存在させる上記１２６記載の方法。
１７９．  ＮＯx排気の減少を炭化水素原料変換率も分解を受けた炭化水素の収率も前記分解用触媒を単独で用いた時に得られる炭化水素原料変換率または分解を受けた炭化水素の収率に比べて実質的に変わることなく達成する上記１０４記載の方法。
１８０．  前記追加的ＮＯx減少用添加剤組成物が非ゼオライト系組成物である上記１０７記載の方法。
１８１．  前記ＮＯx減少用添加剤組成物が（ａ）酸性酸化物担体、（ｂ）アルカリ金属および／またはアルカリ土類金属またはこれらの混合物、（ｃ）酸素貯蔵能力を有する遷移金属酸化物および（ｄ）パラジウムを含んで成る低ＮＯxのＣＯ燃焼促進剤組成物である上記１０７記載の方法。
１８２．  前記追加的ＮＯx減少用添加剤組成物が少なくとも１種の金属含有スピネルを含んで成っていて、前記スピネルが１番目の金属および前記１番目の金属の原子価より高い原子価を有する２番目の金属、前記１番目および２番目の金属以外の３番目の金属の少なくとも１種の成分および前記１番目、２番目および３番目の金属以外の４番目の金属の少なくとも１種の成分を含有するが、前記３番目の金属をＩＢ族の金属、ＩＩＢ族の金属、ＶＩＡ族の金属、希土類金属、白金族の金属およびこれらの混合物から成る群から選択しそして前記４番目の金属を鉄、ニッケル、チタン、クロム、マンガン、コバルト、ゲルマニウム、錫、ビスマス、モリブデン、アンチモン、バナジウムおよびこれらの混合物から成る群から選択する上記１０７記載の方法。
１８３．  前記金属含有スピネルがマグネシウムを前記１番目の金属として含有しかつアルミニウムを前記２番目の金属として含有して成る上記１８２記載の方法。
１８４．  前記金属含有スピネルに含める前記３番目の金属成分を白金族金属、希土類金属およびこれらの混合物から成る群から選択する上記１８２記載の方法。
１８５．  前記３番目の金属成分を元素状の３番目の金属として計算して約０．００１から約２０重量パーセントの範囲内の量で存在させる上記１８２記載の方法。
１８６．  前記４番目の金属成分を元素状の４番目の金属として計算して約０．００１から約１０重量パーセントの範囲内の量で存在させる上記１８２記載の方法。
１８７．  前記追加的ＮＯx減少用添加剤組成物が（ａ）酸性酸化物担体、（ｂ）アルカリ金属および／またはアルカリ土類金属またはこれらの混合物、（ｃ）酸素貯蔵能力を有する遷移金属酸化物および（ｄ）周期律表のＩＢおよびＩＩＢ族から選択される遷移金属を含んで成る上記１０７記載の方法。
１８８．  前記追加的ＮＯx減少用添加剤組成物が亜鉛が基になった触媒である上記１０７記載の方法。
１８９．  前記追加的ＮＯx減少用添加剤組成物がアンチモンが基になったＮＯx減少用添加剤である上記１０７記載の方法。
１９０．  前記追加的ＮＯx減少用添加剤組成物がペロブスカイト−スピネルＮＯx減少用添加剤である上記１０７記載の方法。
１９１．  前記追加的ＮＯx減少用添加剤組成物がヒドロタルサイト含有組成物である上記１０７記載の方法。
１９２．  前記追加的ＮＯx減少用組成物が（ｉ）酸性金属酸化物、（ｉｉ）酸化セリウム、（ｉｉｉ）セリア以外のランタニド酸化物および（ｉｖ）場合により周期律表のＩＢおよびＩＩＢ族から選択される遷移金属、貴金属およびこれらの混合物の少なくとも１種の酸化物を含んで成る上記１０７記載の方法。
１９３．  前記追加的ＮＯx減少用添加剤組成物が（ａ）ゼオライトを実質的に含有しない酸性金属酸化物、（ｂ）酸化物として測定してのアルカリ金属、アルカリ土類金属およびこれらの混合物から成る群から選択される金属成分、（ｃ）酸素貯蔵用金属酸化物成分および（ｄ）少なくとも１種の貴金属成分を含んで成る上記１８０記載の方法。